(57)【要約】【課題】光導波路のフェルールへの固定を簡単かつ短時間で行うことができる、低コストな光コネクタの製法を提供する。【解決手段】本発明の光コネクタの製法は、樹脂製の光接続用フェルール（１）の光導波路用嵌合溝１ａの中に、透明性の光導波路１０の端部１０ａを嵌め入れる工程と、この嵌合溝１ａの上方から、上記透明性の光導波路１０に向かって所定波長のレーザー光Ｌを下向きに照射し、この嵌合溝１ａの底面にレーザー光を到達させ、上記光導波路１０の端部１０ａをフェルール（１）に融着固定する工程とを備える。【選択図】図２
2012168294.tif 000002
【特許請求の範囲】
【請求項１】
樹脂製の光接続用フェルールの所定位置に形成された光導波路用嵌合溝の中に、コアとその上下に設けられたクラッド層とからなる透明性の光導波路の端部を嵌め入れる工程と、上記光導波路用嵌合溝の上方から、上記透明性の光導波路に向かって所定波長のレーザー光を下向きに照射し、この嵌合溝の底面にレーザー光を到達させ、上記光導波路を光接続用フェルールに融着固定する工程とを備えることを特徴とする光コネクタの製法。
【請求項２】
上記レーザー光が、波長８００〜２０００ｎｍの近赤外レーザー光である請求項１記載の光コネクタの製法。
【発明の詳細な説明】
【技術分野】
【０００１】
本発明は、ＰＭＴフェルール等、光導波路の先端部に光接続用のフェルールを一体に取り付けた光コネクタの製法に関するものである。
【背景技術】
【０００２】
近年、電子機器の集積化や大規模化により、機器内のボード間やボード上のチップ間等を接続するのに多用されている電気配線の発熱やその消費電力が問題となってきている。そこで、これらの電気配線を、軽量，低発熱でフレキシブルな高分子光導波路に置き換える光配線（光インターコネクション）技術が開発されている（特許文献１，２を参照）。
【０００３】
この光配線において各ボード間等の連結に用いられる光コネクタ（光導波路コネクタ）は、帯状の光導波路と、この光導波路の長手方向端部（終端）に取り付けられた、フェルールと呼ばれる所定形状の接続用端子とから構成されている。また、この光コネクタは、対向して載置されたフェルール間のガイドピンによる位置決め機能を用いて、光ファイバと光導波路との間、または、光導波路と光導波路との間を連結（光接続）し、各ボード間の信号等を伝達する。なお、この光コネクタ（ＰＭＴフェルール）は、形状や寸法，試験法のＪＩＳ等による標準化が進行しており、光コネクタ間の調芯連結様式も統一されているため、他のコネクタとの接続を容易に行うことができるようになっている（例えば、非特許文献１等を参照。）。
【０００４】
このような光コネクタを組み立てる場合、例えば、光導波路の端部に、汎用的なＰＭＴフェルール等を取り付ける際は、ＰＭＴフェルール本体の上面に形成された光導波路嵌合用の溝（通溝）に、光導波路の端部を嵌め入れ、この光導波路の端部（端面）がフェルール本体の先端面から露出する（面一となる）ように、上記光導波路を溝の中で位置決めした後、この端部が紫外線硬化接着剤等の固定剤で固定される。そして、上記フェルール本体の溝の上部をカバーするＰＭＴ蓋と、光導波路を保護するためのＰＭＴブーツ等が、上記と同様の接着剤等を用いて取り付けられ、光コネクタが完成する（特許文献３を参照）。
【０００５】
なお、上記のようにして作成された光コネクタは、上記使用した接着剤等の余分のものが、その先端面（光接続面）に「ばり」として突出したり、この先端面に露出する光導波路の端面に上記接着剤等が付着したりして、そのままでは使用に供することができない場合が多い。そのため、通常、光導波路の固定完了後には、上記光コネクタの先端面（光接続面）を磨いて直角とする、研磨工程が行われる。
【先行技術文献】
【特許文献】
【０００６】
【特許文献１】特開平１０−１８６１８７号公報
【特許文献２】特開２０００−２８２０号公報
【特許文献３】特開２００９−２８２１６８号公報
【非特許文献】
【０００７】
【非特許文献１】JPCA規格「ＰＭＴ光コネクタの詳細規格」JPCA-PE03-01-07S-(2006)  社団法人日本電子回路工業会  平成１８年５月
【発明の概要】
【発明が解決しようとする課題】
【０００８】
しかしながら、上記のように、光導波路の固定に接着剤等の固定剤を用いる、従来の光コネクタの製法は、この固定剤にかかる材料費と、固定作業にかかる手間（工数）が発生する上、光導波路固定後の研磨工程を行わねばならず、コストが嵩むという問題がある。そのため、これらの改善が望まれている。
【０００９】
本発明は、このような事情に鑑みなされたもので、光導波路のフェルールへの固定を簡単かつ短時間で行うことができる、低コストな光コネクタの製法の提供をその目的とする。
【課題を解決するための手段】
【００１０】
上記の目的を達成するため、本発明の光コネクタの製法は、樹脂製の光接続用フェルールの所定位置に形成された光導波路用嵌合溝の中に、コアとその上下に設けられたクラッド層とからなる透明性の光導波路の端部を嵌め入れる工程と、上記光導波路用嵌合溝の上方から、上記透明性の光導波路に向かって所定波長のレーザー光を下向きに照射し、この嵌合溝の底面にレーザー光を到達させ、上記光導波路を光接続用フェルールに融着固定する工程とを備える光コネクタの製法を要旨とする。
【００１１】
すなわち、本発明者らは、前記接着剤等を使用せずに光導波路を樹脂製の光接続用フェルールに固定する方法について研究を重ねた。その結果、光導波路を構成する材料に吸収されない波長領域（近赤外領域）のレーザー光を利用して、光導波路とそれに対面するフェルールとの界面部分を加熱融着させれば、光導波路の寸法精度や性能に悪影響を及ぼすことなく、この光導波路を素早く簡単に固定できることを見出し、本発明に到達した。
【００１２】
なお、本発明における「透明性」または「透明な」との記載は、完全な透明および磨り硝子状の半透明の状態等を含む概念であり、具体的には、レーザー光の波長対して９０％以上の透過率を有することを「透明」と言う。
【発明の効果】
【００１３】
以上のように、本発明の光コネクタの製法は、樹脂製の光接続用フェルールの光導波路用嵌合溝の中に、透明な光導波路の端部を嵌め入れた状態で、この嵌合溝の上方（開口側）から上記光導波路を透過するように、上記嵌合溝の底面に対して所定波長のレーザー光を照射することにより、レーザー光の吸収による発熱を利用して、上記光導波路を簡単に素早く、フェルールの嵌合溝に融着固定することができる。
【００１４】
また、この光コネクタの製法は、上記レーザー光が、光導波路に吸収されることなく透過するため、この光導波路の寸法精度や性能等に、影響を及ぼすことがない。さらに、光導波路に直接熱がかからないので、固定作業中に、その位置（位置決めされた位置）がずれることがなく、また、接着剤等を使用しないため、その硬化時の収縮等に起因する位置ずれも発生しない。これにより、本発明の光コネクタの製法は、光導波路の端部を、上記フェルールの嵌合溝内の所定位置に、正確にかつ精度良く固定することができる。
【００１５】
しかも、固定用の接着剤等を、仮止め程度の最少量しか使用する必要がないため、接着剤等に由来するフェルール先端面のばりや汚れも発生することがない。したがって、本発明の光コネクタの製法は、上記固定剤分のコストを低減できるとともに、光導波路固定後の研磨工程を省略することができるという利点を有する。
【００１６】
そして、本発明の光コネクタの製法において、上記光導波路の固定に用いるレーザー光が、特に光導波路に吸収されにくい波長８００〜２０００ｎｍの近赤外レーザー光である場合には、この光導波路の寸法精度や性能等への影響を、より低減できるとともに、上記樹脂製の光接続用フェルールの嵌合溝の底面（光導波路との界面）を、選択的かつ効率的に加熱することが可能となる。
【図面の簡単な説明】
【００１７】
【図１】本発明の第１実施形態における光コネクタの組み立て方法を示す分解斜視図である。
【図２】（ａ）〜（ｃ）は、本発明の第１実施形態における光コネクタの製法を示す模式的断面図である。
【図３】本発明の光コネクタを用いた光電気混載モジュールの構造を示す模式的断面図である。
【発明を実施するための形態】
【００１８】
つぎに、本発明の実施の形態を、図面にもとづいて詳しく説明する。
【００１９】
本発明の第１実施形態における光コネクタは、図１に示すように、フィルム状の透明性ポリマー光導波路１０の端部１０ａに、フェルール本体１と、蓋２と、ブーツ３とからなるＰＭＴフェルール（符号Ｐ）を取り付けて構成したものである。そして、この光コネクタにおける上記ポリマー光導波路１０のフェルール本体１への固定は、図２（ａ）のように、フェルール本体１の上面に形成された光導波路用の嵌合溝（通溝）１ａの中に、上記ポリマー光導波路１０の端部１０ａを嵌め入れ、所定位置に位置決めされた状態〔図２（ｂ）参照〕で、上記嵌合溝１ａの開口側上方から所定波長のレーザー光を照射して嵌合溝１ａの底面に到達させ〔図２（ｃ）参照〕、この嵌合溝１ａの底面を熔解させて、上記光導波路１０の端部１０ａを上記フェルール本体１に固着させることにより行われる。これが本発明の光コネクタの製法の特徴である。
【００２０】
上記光コネクタの製法について、より詳しく説明する。図２（ａ）〜（ｃ）は、本発明の第１実施形態における光コネクタの製法を示す模式的断面図である。なお、図中のフェルール本体１および光導波路１０の断面は、図１におけるＸ−Ｘ断面に相当する。
【００２１】
本実施形態における光コネクタの製法は、透明性（光透過性）のポリマー光導波路１０を準備する工程と、光導波路用の嵌合溝１ａを有する不透明性（光不透過性）のフェルール本体１（ＰＭＴフェルールＰ）を準備する工程と、フェルール本体１の光導波路用嵌合溝１ａの中に、上記ポリマー光導波路１０の端部１０ａを嵌め入れる工程〔工程Ａ：図２（ａ）参照〕と、このポリマー光導波路１０の端部１０ａの位置を調整して位置決めし、その状態で上記端部１０ａを仮固定する工程〔工程Ｂ：図２（ｂ）参照〕と、上記光導波路用嵌合溝１ａの上方から、光導波路１０を透過して嵌合溝１ａの底面にレーザー光Ｌを照射し、上記光導波路１０の端部１０ａを嵌合溝１ａの底面に本固定する工程〔工程Ｃ：図２（ｃ）参照〕と、を備える。
【００２２】
上記「ポリマー光導波路１０を準備する工程」は、図２（ａ）〜図２（ｃ）に示すような、長手方向（紙面表裏方向）に延びる複数本（本例では１２本）のコア１１と、これらを挟持するように上下に設けられたアンダークラッド層１２およびオーバークラッド層１３とからり、透明な樹脂で形成されたフィルム状フレキシブル光導波路１０を用意するものである。
【００２３】
上記透明なポリマー光導波路１０は、例えばエポキシ樹脂等の紫外線硬化樹脂を用いて、フォトリソグラフィ等によりそのコア１１をパターニングする方法によって形成することができる。また、上記ポリマー光導波路１０は、コア１１に入射した光信号をその長手方向に伝達できるように、このコア１１の屈折率（光屈折率）が、上記アンダークラッド層１２およびオーバークラッド層１３の屈折率より高くなるように設計されている。
【００２４】
なお、上記ポリマー光導波路１０の標準的な寸法としては、全幅２．９７０〜３．０００ｍｍ、全厚さ０．１〜０．２ｍｍで、各コア１１の幅および高さ（厚さ）が０．０４０±０．００５ｍｍ、各コア１１間のピッチが２５０μｍのものが、規格化されている（非特許文献１の「Ａｎｎｅｘ  Ａ」を参照）。
【００２５】
また、上記「フェルール本体１（ＰＭＴフェルールＰ）を準備する工程」は、樹脂製で、かつ、不透明性のフェルール本体１を用意するものである。このような不透明なフェルール本体１は、光不透過性の樹脂、あるいは光透過性の樹脂に顔料等の色素やチタン等の増量材を加えて、濃色または黒色等の光不透過性とした樹脂を用いて、トランスファー成形，モールド成形，インジェクション成形等により形成することができる。
【００２６】
そして、上記フェルール本体１の上面には、図２（ａ）〜図２（ｃ）に示すように、そのフェルール本体１の上面に、上記規格幅のポリマー光導波路１０を収容することのできる嵌合溝１ａ（長手方向の幅：３．０００〜３．０１０ｍｍ）が設けられ、その先端側端面には、ガイドピン（図示省略）挿入用のガイドピン穴１ｂ，１ｂが形成されている。なお、上記フェルール本体１に組み合わされる蓋２およびブーツ３は、透明あるいは不透明のどちらでもよい。また、これらの標準的な寸法も、上記非特許文献１に規格化されたものに準じている。
【００２７】
つぎに、上記ポリマー光導波路１０をフェルール本体１に固定する際には、まず、図２（ａ）のように、フェルール本体１を平板状のステージ１４等の上に載置し、このフェルール本体１の光導波路用嵌合溝１ａの中に、上記ポリマー光導波路１０の端部１０ａを嵌め入れる（工程Ａ）。
【００２８】
そして、光学顕微鏡やカメラを用いた画像装置等（図示省略）により、上記光導波路１０の端部１０ａや予め形成されたアライメントマーク等を認識し、その情報を基に、このポリマー光導波路１０の端部１０ａ（端面）が、フェルール本体１の先端面と略面一となるように、その位置を調整する。
【００２９】
ついで、この所定位置に位置決めされたポリマー光導波路１０の端部１０ａが、その後の工程の途中で振動等により位置がずれないように、図２（ｂ）のように、例えばガラス板１５等の重量物（硬質なもの）を用いて、上記端部１０ａを嵌合溝１ａの底面に向かって押圧し、所要位置に仮固定する（工程Ｂ）。なお、この位置決めあるいは仮固定の際、上記光導波路１０の端部１０ａとフェルール本体１の嵌合溝１ａ底面との間に、仮固定用の少量の接着剤等を塗布しておいてもよい。
【００３０】
そして、上記のように位置が仮固定された光導波路１０の端部１０ａに、図２（ｃ）に示すように、光導波路用嵌合溝１ａの上方から、光導波路１０を透過させて（介して）嵌合溝１ａの底面にレーザー光Ｌを照射し、上記光導波路１０の端部１０ａを嵌合溝１ａの底面に本固定する（工程Ｃ）。
【００３１】
上記レーザー光Ｌは、基本的に、図２（ｃ）のように、その焦点が、上記嵌合溝１ａの底面もしくはその底面より下側の位置（フェルール本体１の内部側）になるように調整されており、光導波路１０に影響を及ぼすことなく、上記嵌合溝１ａの底面（表面）のみが、選択的かつ効率的に加熱熔融される。また、上記のように焦点が設定されたレーザー光を、上記光導波路１０の幅方向（矢印Ｓ方向）に走査（走曳き）することにより、上記嵌合溝１ａの底面の全幅が順次加熱され、それが冷え固まったところから順に、上記光導波路１０の端部１０ａとフェルール本体１の嵌合溝１ａ底面との間が固着される。なお、上記レーザー光Ｌの焦点は、必ずしも嵌合溝１ａの底面（フェルール本体１と光導波路１０の界面）に一致させる必要はなく、焦点が多少前後していても、そのレーザー光Ｌのビームの広がりにより、接合に充分なエネルギーを得ることができる。
【００３２】
また、上記光導波路１０の本固定に用いるレーザー光としては、波長８００〜２０００ｎｍの近赤外レーザー光を好適に用いることができる。これは、上記波長のレーザー光が、光導波路１０（コア１１とアンダークラッド層１２およびオーバークラッド層１３）に用いられている材料（紫外線硬化樹脂）に吸収されにくく、上記光導波路１０への熱等の影響をより軽減できるからである。しかも、波長８００〜２０００ｎｍの近赤外レーザー光は、前記濃色あるいは黒色のフェルール本体１（の表面）に効果的に吸収され、その熔融を早める効果を奏する。
【００３３】
上記構成により、本実施形態の光コネクタの製法は、上記レーザー光のエネルギーを利用して、上記光導波路１０の端部１０ａを簡単にかつ素早く、フェルール本体１の嵌合溝１ａに固定することができる。また、この光コネクタの製法は、光導波路１０に熱がかからないので、その固定作業中に、位置決めされた位置がずれることがない。これにより、本実施形態の光コネクタの製法は、光導波路１０の端部１０ａを、フェルール本体１の嵌合溝１ａ内の所定位置に、正確にかつ精度良く固定することが可能になる。
【００３４】
しかも、この光コネクタの製法は、接着剤を仮止め程度の最少量しか使用しないため、接着剤に由来するフェルール本体１の先端面のばりや汚れも発生することがない。したがって、本実施形態の光コネクタの製法は、従来必要であった、光導波路固定後の研磨工程を省略することができる。
【００３５】
なお、上記実施形態においては、光コネクタの一方の端部についてのみ説明したが、上記ＰＭＴフェルールＰは、光導波路のどちらか一方の端部に装着するか、あるいは、その両端にそれぞれ装着してもよい。
【００３６】
つぎに、本発明の第２実施形態について説明する。
図３は、本発明の光コネクタを用いた光電気混載モジュールの構造を示す模式的断面図である。
【００３７】
この図３に示す光コネクタ付き光電気混載モジュールＭは、上記第１実施形態における光コネクタの光導波路１０の一方の端部１０ｂに、ハーフミラー等からなる光路変換部１０ｃが設けられ、この光路変換部１０ｃが、電気回路と、発光素子，受光素子等とを備える光電気混載基板２０上に実装された構成をとる。なお、図３において、符号２１はＶＣＳＥＬ等の発光素子とＰＤ等の受光素子が一体となった光電変換部を、符号２２はドライバ，ＴＩＡ等のＩＣチップであり、光電気混載基板２０上のその他の実装電子部品は、図示を省略している。
【００３８】
この実施形態においても、光コネクタ部分（ＰＭＴフェルールＰ）の製法は、第１実施形態と同様である。すなわち、この光コネクタは、透明性の光導波路１０と、光導波路用嵌合溝１ａを有する不透明性のフェルール本体１を準備し、上記嵌合溝１ａの中に、光導波路１０の端部１０ａを嵌め入れ〔図２（ａ）参照〕、この端部１０ａの位置を調整して位置決めして仮固定する〔図２（ｂ）参照〕とともに、上記光導波路用嵌合溝１ａの上方から、光導波路１０を透過して嵌合溝１ａの底面にレーザー光Ｌを照射し、上記光導波路１０の端部１０ａを嵌合溝１ａの底面に本固定する〔図２（ｃ）参照〕方法により行われる。
【００３９】
ついで、フェルールの蓋（２）やブーツ３等を取り付け、光導波路１０の一方の端部１０ａに上記ＰＭＴフェルールＰの装着が完了した後、この光導波路１０の他方の端部１０ｂに、ダイシング等を用いて光路変換部１０ｃ（ハーフミラー）が設けられ、その後この光路変換部１０ｃが、図３のように、光電気混載基板２０の光電変換部２１上に実装・固定される。
【００４０】
このような光コネクタ付き光電気混載モジュールＭにおいても、上記光コネクタ部分（ＰＭＴフェルールＰ）は、レーザー光のエネルギーを利用して、光導波路１０の端部１０ａに簡単にかつ素早く固定される。また、上記光導波路１０は、その固定作業中に熱がかからないので、フェルール本体１上で位置決めされた位置がずれることがない。これにより、本実施形態の光コネクタ付き光電気混載モジュールＭは、その光コネクタ（ＰＭＴフェルールＰ）と他の光コネクタとを、低結合損失で光結合することができる。
【００４１】
なお、上記第１，第２実施形態における本発明の光コネクタ用光導波路の作製に使用する形成材料としては、クラッド層およびコアともに、エポキシ樹脂，ポリイミド樹脂，アクリル樹脂，メタクリル樹脂の他、オキセタン，シリコーン樹脂等の感光性樹脂（光重合性樹脂）があげられる。これらの光重合性樹脂は、光酸発生剤，光塩基発生剤，光ラジカル重合開始剤等の光触媒とともに光重合性樹脂組成物を構成し、他の成分として、反応性オリゴマー，希釈剤，カップリング剤等を含んでいてもよい。
【００４２】
また、本発明の光コネクタの製法に使用する光導波路は、ポリマー光導波路以外にも、フレキシブルで、かつ、近赤外領域の光を高率で透過することのできるものであれば、ガラス製等の他の構成の光導波路を使用してもよく、その製造方法も適宜選択できる。なお、使用する光導波路は、ＰＭＴフェルールを構成する樹脂との親和性（密着性）を考慮して決定する必要がある。
【実施例】
【００４３】
つぎに、実施例について比較例と併せて説明する。ただし、本発明は、以下の実施例に限定されるものではない。
【００４４】
本実施例では、フォトリソグラフィによりポリマー光導波路を作製し、このポリマー光導波路の一方の端部を、近赤外レーザー光を用いて市販のＰＭＴフェルールに固定した。また、同じ光導波路を用いて、その端部を接着剤によりＰＭＴフェルールに固定した比較例を作製し、これら実施例と比較例における「フェルール装着前」の挿入損失と「フェルール装着後」（比較例においては研磨実施後）の挿入損失を比較した。なお、挿入損失の測定は、ＪＩＳ  Ｃ  ５９６１「光ファイバコネクタ試験方法」に準じて行った。
【００４５】
実施例に先立って、まず、供試用光導波路を作製した。
＜光導波路の作製＞
〔クラッド層の形成材料〕
成分Ａ：脂環骨格を含むエポキシ樹脂〈ＡＤＥＫＡ社製：ＥＰ４０８０Ｅ〉  １００重量部
成分Ｂ：（光酸発生剤）トリアリールスルホニウム塩の５０％プロピオンカーボネイト溶液〈サンアプロ社製：ＣＰＩ−２００Ｋ〉  ２重量部
これらを混合撹拌することにより、アンダークラッド層およびオーバークラッド層の形成材料（光重合性樹脂組成物）を調製した。
【００４６】
〔コアの形成材料〕
成分Ｃ：フルオレン骨格を含むエポキシ樹脂〈大阪ガスケミカル社製：オグゾールＥＧ〉
４０重量部
成分Ｄ：フルオレン骨格を含むエポキシ樹脂〈ナガセケムテックス社製：ＥＸ−１０４０〉  ３０重量部
成分Ｅ：オキセタン樹脂〈日東電工社製：１，３，３−トリス（４−（２−（３−オキセタニル）ブトキシフェニル）ブタン）〉  ３０重量部
成分Ｂ：（光酸発生剤）トリアリールスルホニウム塩の５０％プロピオンカーボネイト溶液〈サンアプロ社製：ＣＰＩ−２００Ｋ〉  １重量部
これらを乳酸エチル〈武蔵野化学研究所社製〉  ７１重量部に撹拌溶解させ、コアの形成材料（光重合性樹脂組成物）を調製した。
【００４７】
〔アンダークラッド層の作製〕
まず、ＰＥＮ（ポリエチレンナフタレート）フィルム〈厚さ０．１８８ｍｍ，１５０ｍｍ角〉の表面に上記クラッド層の形成材料をアプリケーターを用いて塗布し、全面に１０００ｍＪ／ｃｍ2の紫外線照射を行った。つづいて、８０℃×５分間の加熱処理を行うことにより、基材上に、アンダークラッド層を形成した。得られたアンダークラッド層の膜厚は、接触膜厚計で測定すると２５μｍであった。なお、アンダークラッド層（形成材料）の８３０ｎｍにおける屈折率は１．５１０である。
【００４８】
〔コアの作製〕
つぎに、上記アンダークラッド層の表面に、コアの形成材料をアプリケーターを用いて塗布した後、１００℃×５分間の乾燥処理を行った。ついで、長手方向に沿って互いに平行なストレート状コアに対応するパターン（１２本，Ｌ／Ｓ＝５０μｍ／２００μｍ）の開口を有する石英系のクロムマスク（フォトマスク）を、上記コアの形成材料（層）の上に配置し、その上方から、ｉバンドパスフィルターを介して、プロキシミティ露光法（ギャップ１００μｍ）により２５００ｍＪ／ｃｍ2の紫外線線照射による露光を行った。
【００４９】
つづいて、１００℃×１０分間の加熱処理を行った。つぎに、γ―ブチロラクトン〈三菱化学社製〉を用いてディップ現像することにより、未露光部分を溶解除去した後、加熱乾燥処理を行うことにより、上記パターン形状のコアを形成した。得られた各コアの断面寸法は、デジタルマイクロスコープで測定したところ、幅５０μｍ×高さ（厚さ）５０μｍであった。なお、これら略正方形状の各コアは、前記ＪＰＣＡ規格のとおり、そのセンター（中心）の高さが、アンダークラッド層の底面（全光導波路の底面）から０．０５０±０．００３ｍｍの位置にくるようになっている。また、コア（形成材料）の８３０ｎｍにおける屈折率は１．５９２であった。
【００５０】
〔オーバークラッド層の作製〕
ついで、上記コアを覆うように、上記クラッド層の形成材料をアプリケーターを用いて塗布し、全面に１０００ｍＪ／ｃｍ2の紫外線照射を行った。つづいて、８０℃×５分間の加熱処理を行うことにより、アンダークラッド層上に、上記各コアを覆うオーバークラッド層を形成した。得られた光導波路のオーバークラッド層の膜厚は、デジタルマイクロスコープで測定したところ、厚さ２５μｍであった。なお、オーバークラッド層（形成材料）の８３０ｎｍにおける屈折率は１．５１０である。
【００５１】
〔短冊状光導波路の作製〕
作製後のフィルム状光導波路は、ダイシングブレードを用いたダイシングにより所定長さ（４．５ｃｍ）に裁断した後、同様のダイシングにより、上記コアを１２本含む所定幅（３．０００ｍｍ）の短冊状に切断した。
【００５２】
〔ＰＭＴフェルール〕
光コネクタの作製に使用したＰＭＴフェルールは、白山製作所社製ＰＭＴ（樹脂製  色：黒）であり、前記ＪＰＣＡ規格に沿った寸法と構成を有する。
【００５３】
（実施例）
上記のようにして作製した短冊状光導波路の一方の端部（長手方向端部）を、前記第１実施形態における製法のように、フェルールの光導波路用嵌合溝の中に嵌め入れ〔図２（ａ）参照〕、光導波路の端部位置を調整して位置決めし、ガラス板で押さえて仮固定する〔図２（ｂ）参照〕とともに、この嵌合溝の上方から、光導波路を透過して嵌合溝の底面にレーザー光Ｌを照射した後、放冷して、上記光導波路の端部をこのフェルールに固着させた。なお、本実施例においては、上記端部の仮止めに、接着剤は使用していない。
【００５４】
照射したレーザー光は、波長９４０ｎｍの近赤外レーザー光であり、そのレーザー光（パワー１０Ｗ）の焦点が、上記嵌合溝の表面で２ｍｍφ径のスポットになるように調整して、照射した。また、レーザー光（Ｌ）は、このスポットを、図２（ｃ）のように、光導波路幅方向（Ｓ方向）に２５ｍｍ／ｓｅｃの速度で移動させながら（走査しながら）照射した。
【００５５】
（比較例）
フェルールの光導波路用嵌合溝に、極少量の光学用熱硬化接着剤（ムロマチテクノス社製  エポテック３５３ＮＤ）を滴下し、その上に、同様にして作製した短冊状光導波路の一方の端部（長手方向端部）を嵌め入れて載置し、紫外線を照射することにより接着剤を硬化させて、上記端部を固定した。ついで、この光導波路端部の上に、上記と同様、極少量の光学用熱硬化接着剤を滴下し、フェルールの蓋を接着固定した。つぎに、フェルールの先端面に露出する光導波路の端面に付着した接着剤を除去するために、この先端面に研磨加工を施し、比較例の光コネクタを得た。
【００５６】
なお、上記実施例，比較例に用いた測定方法は、以下のとおりである。
＜屈折率測定＞
クラッド層形成用およびコア形成用の調製された形成材料（ワニス）を、それぞれシリコンウェハ上のスピンコートにより成膜して屈折率測定用サンプルを作製し、プリズムカプラー（ＳＡＩＲＯＮ  ＴＥＣＨＮＯＬＯＧＹ社製  ＳＰＡ−４０００）を用いて、屈折率を測定した。
【００５７】
＜クラッド層およびコアの高さ，幅測定＞
作製した光導波路をダイサー式切断機〈ディスコ社製  ＤＡＤ５２２〉を用いて切断（ダイシング）し、その切削面をデジタルマイクロスコープ〈キーエンス社製  ＶＨＸ−２００〉で観察し、膜厚（高さ）と幅を測定した。
【００５８】
光コネクタの挿入損失は、ＪＩＳ  Ｃ  ５９６１に準拠し、以下のようにして測定した。
＜挿入損失の測定＞
まず、光源であるＶＣＳＥＬ（三喜社製  発光波長：８５０ｎｍ）から出た光を、モードコントローラを介して５０μｍφ径のマルチモード光ファイバ（ＭＭＦ）に通し、出射した光をパワーメーターのフォトディテクタ（ＰＤ）で測定して、光導波路入射前の較正（キャリブレーション）用光パワー（光量＝Ｉ0）を測定した。ついで、上記ＭＭＦから出射した光を、光コネクタ作製前の光導波路単体（長手方向の長さ４．５ｃｍ）に入射させ、光導波路から出射した光を、レンズを介して集光し、上記パワーメーターで「光コネクタ作製前」の光量Ｉを測定し、下記式（１）により、ブランク（コントロール）となる挿入損失（光損失）を算出した。
挿入損失［ｄＢ］  ＝    −１０×Ｌｏｇ（Ｉ／Ｉ0）      ・・・（１）
また、同様にして、レーザー光の照射により作製した実施例の光コネクタ（研磨なし）の挿入損失と、接着剤を用いて作製した比較例の光コネクタ（研磨後）の挿入損失とを測定した。
【００５９】
結果は、レーザー光の照射により作製した「実施例の光コネクタ」は、光コネクタ作製前の光導波路単体で４．０ｄＢ、フェルールを装着した光コネクタの状態で４．０ｄＢ、とフェルールの装着（光導波路端部の固定）による光損失の低下は見られなかった。これに対して、接着剤を用いて作製した「比較例の光コネクタ」は、光コネクタ作製前の光導波路単体で３．７ｄＢ、フェルールを装着した光コネクタの状態で４．７ｄＢ、とフェルールの装着による１．０ｄＢの光損失の悪化が見られた。
【００６０】
このように、本発明の光コネクタの製法は、光導波路の性能（光損失）に影響を及ぼすことなく、この光導波路を光接続用のフェルールに素早く簡単に固定することができる。
【産業上の利用可能性】
【００６１】
本発明の光コネクタの製法は、信号伝達用の光導波路の性能を低下させることなく、その光導波路の端部に、光接続用のフェルールを簡単かつ短時間で取り付けることができる。したがって、本発明の製法により得られる光コネクタは、光配線に適した、高品質で低コストな光コネクタとすることができる。
【符号の説明】
【００６２】
１  フェルール本体
１ａ  嵌合溝
１０  光導波路
１０ａ  端部
Ｌ  レーザー光
【図１】
2012168294.tif 000003
【図２】
2012168294.tif 000004
【図３】
2012168294.tif 000005